【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】
（ａ）３０〜９５重量％の水と、
（ｂ）式（Ｉ）
−（ＣＨ2)m ＳｉＲn Ｘ3-n         （Ｉ）
〔式中、
ＲはＣ1 〜Ｃ18アルキルおよび／またはＣ6 〜Ｃ20アリールを示し、
ＸはＯＨ、Ｃ1 〜Ｃ4 アルコキシ、Ｃ6 〜Ｃ20アリールオキシ、Ｃ1 〜Ｃ6 アシルオキシおよび／または水素を示し、
ｍは１〜６であり、
ｎは０〜２である〕
に対応する少なくとも２個の基を有する７０〜５重量％の少なくとも１種のシランもしくはシロキサンと、
（ｃ）０．１〜３０重量％の少なくとも１種の乳化剤と、
（ｄ）０〜２０重量％の１種またはそれ以上の添加剤および／または補助物質からなり、ただし成分（ａ）〜（ｄ）の合計は１００重量％とすることを特徴とする懸濁物。
【請求項２】
シランが式（ＩＩ）
Ｒ4-p Ｓｉ［Ｏt (ＣＨ2)m ＳｉＲ1n Ｘ3-n]p （ＩＩ）
〔式中、
ｔは０もしくは１であり、
ｐは４、３もしくは２であり、
ｍは１〜６であり、
ｎは０〜２であり、
ＲはＣ1〜Ｃ18アルキルおよび／またはＣ6 〜Ｃ20アリールを示し、
Ｒ1 は未置換のＣ1 〜Ｃ18炭化水素、または少なくともＯ、Ｎ、Ｓおよび／またはＰを有するＣ1 〜Ｃ18炭化水素を示し、各Ｒ1 は同一もしくは異なるものであり、
ＸはＯＨ、Ｃ1 〜Ｃ4 アルコキシ、Ｃ6 〜Ｃ20アリールオキシ、Ｃ1 〜Ｃ6 アシルオキシおよび／または水素を示す〕
に対応する化合物である請求項１に記載の懸濁物。
【請求項３】
シロキサンがＲ3 ＳｉＯ1/2 、Ｒ2 ＳｉＯ2/2 およびＲＳｉＯ3/2 単位、並びに必要に応じさらにＳｉＯ4/2 単位から選択される少なくとも２個の構造単位、および／またはその縮合生成物および／または部分縮合生成物を有する請求項１に記載の懸濁物。
【請求項４】
シロキサンが３０８〜５，０００の分子量を有する請求項３に記載の懸濁物。
【請求項５】
シロキサンが式（ＩＩＩ）
【化１】
2000026728.tif 000001
〔式中、
ａは３〜６であり、
ｎは０〜２であり、
ｍは１〜６であり、
ＲはＣ1 〜Ｃ18アルキルおよび／またはＣ6 〜Ｃ20アリールであり、
ＸはＯＨ、Ｃ1 〜Ｃ4 アルコキシ、Ｃ6 〜Ｃ20アリールオキシ、Ｃ1 〜Ｃ6 アシルオキシおよび／または水素である〕
を有し、またはその縮合生成物もしくは部分縮合生成物を有する請求項１に記載の懸濁物。
【請求項６】
成分（ｂ）、（ｃ）および必要に応じ（ｄ）を水（ａ）に添加して混合物を生成させ、前記混合物を乳化もしくは分散させることを特徴とする請求項１に記載の懸濁物の製造方法。
【請求項７】
請求項１に記載の懸濁物を支持体に施すことを特徴とする支持体の被覆もしくは含浸方法。
【手続補正２】
【補正対象書類名】明細書
【補正対象項目名】０００２
【補正方法】変更
【補正の内容】
【０００２】
【従来の技術】
近代的ラッカー結合剤に課せられる要求は、高い硬度と同時に高い弾性、良好な耐候性および化学耐性、並びに塗布および硬化の際の揮発性有機物質のできるだけ低い放出を包含する。一方、水系有機結合剤が高度に開発される。アクリレート、ポリエステルおよびポリウレタンに基づくラッカー系は、たとえば家具ラッカー処理のための木材、並びに自動車、鉄道車両、船舶のラッカー処理における金属およびプラスチックのラッカー処理、さらに工業ラッカー処理にて使用される。ポリ有機シリコーンに基づく水性結合剤も公知である。その化学構造のため、メチル基で置換されたシリコーンは特に顕著な耐候性および撥水性を有する。その撥水性は特に、これらをたとえば建築物の外装に対する塗料の効率的成分にする。
ＤＥ−Ａ １９，７１１，６５０号およびＤＥ−Ａ １９，６０３，２４１号に記載された多官能性カルボシランも適する被覆材料である。この種の化合物は高品質有機ラッカー結合剤の硬度および弾性と、高い耐候性およびメチルシリコーンの黄色化に対する低い傾向を兼備する。しかしながら、多官能性カルボシランの処理は困難性を有する。すなわち、これらを水性ラッカー処方物に結合剤として使用することは可能でなかった。さらに塗布に先立ち、これら結合剤は溶剤含有触媒処方物にて熟成させ、次いで所定の時間内に処理せねばならなかった。
【手続補正３】
【補正対象書類名】明細書
【補正対象項目名】０００５
【補正方法】変更
【補正の内容】
【０００５】
【発明の実施の形態】
本発明の好適具体例において、式（Ｉ）に対応する少なくとも２個の基を有するシランは式（ＩＩ）
Ｒ4-p Ｓｉ［Ｏt (ＣＨ2)m ＳｉＲ1n Ｘ3-n]p       （ＩＩ）
〔式中、
ｔは０もしくは１であり、
ｐは４、３もしくは２（好ましくは４）であり、
ｍは１〜６（好ましくは２もしくは３）であり、
ｎは０〜２であり、
ＲはＣ1 〜Ｃ18アルキルおよび／またはＣ6 〜Ｃ20アリール（好ましくはＣ1 〜Ｃ8 アルキル）を示し、
Ｒ1 は未置換Ｃ1 〜Ｃ18炭化水素（好ましくはメチルもしくはエチル）或いは少なくともＯ、Ｎ、Ｓおよび／またはＰを有するＣ1 〜Ｃ18炭化水素（好ましくはメトキシエチル）を示し、分子内の各Ｒ1 は同一もしくは異なるものであり、
ＸはＯＨ、Ｃ1 〜Ｃ4 アルコキシ、Ｃ6 〜Ｃ20アリールオキシ、Ｃ1 〜Ｃ6 アシルオキシおよび／または水素（好ましくはＯＨ、メトキシもしくはエトキシ）を示す〕
に対応する化合物である。
【手続補正４】
【補正対象書類名】明細書
【補正対象項目名】０００６
【補正方法】変更
【補正の内容】
【０００６】
式（ＩＩ）に対応する化合物は好ましくは、対応のビニル、アリルもしくは高級アルケニル化合物をＨ−Ｓｉ−基を有する相応に官能化されたシランにより或いはシロキサンをビニル、アリルもしくは高級アルケニル基を有する相応に官能化されたシランによりヒドロシリル化して作成される。
本発明の他の具体例において、シロキサンはＭ、ＤおよびＴ単位さらに必要に応じＱ単位から選択される少なくとも２個の構造単位、および／またはその縮合生成物および／または部分縮合生成物を有する。当業者に熟知された命名法においてＭはＲ3 ＳｉＯ1/2 を示し、ＤはＲ2 ＳｉＯ2/2 を示し、ＴはＲＳｉＯ3/2 を示し、ＱはＳｉＯ4/2 を示し、Ｒは上記の意味を有する。
ここでシロキサンは３０８〜５，０００の好適分子量（数平均）を有する。
【手続補正５】
【補正対象書類名】明細書
【補正対象項目名】００１３
【補正方法】変更
【補正の内容】
【００１３】
さらに本発明は成分（ｂ）、（ｃ）および必要に応じ（ｄ）を水（ａ）に添加し、次いで乳化もしくは分散させる本発明による懸濁物の製造方法をも提供する。
成分（ａ）〜（ｄ）の乳化もしくは分散はたとえば振とう、ビーチング(beating）、撹拌、乱流混合、注入、振動およびキャビテーションによりエネルギーを混合物中へ、たとえば超音波によりコロイドミル、ホモゲナイザーまたはジェット分散器を用いて導入することにより行われる。本発明による組成物は好ましくは、成分（ａ）の一部および成分（ｂ）〜（ｄ）を容器内で撹拌しながら混合し、次いで成分（ａ）の残部を添加し、次いで得られた懸濁物を高ネルギーの導入に適した装置にて好ましくはホモゲナイザーおよびジェット分散器により処理することにより多段階で作成される。乳化方法は当業者に公知であり、たとえば次の刊行物に記載されている：レンプ「ヘミー・レキシコン」、編集者、Ｊ．ファルベおよびＭ．レジッツ、Ｇ．チーメ・フェアラーク、シュトットガルト、ニューヨーク、第２巻、第１１５８頁以降。
さらに本発明は、被覆剤および含浸剤としての本発明による懸濁物の使用をも提供する。
【手続補正６】
【補正対象書類名】明細書
【補正対象項目名】００１５
【補正方法】変更
【補正の内容】
【００１５】
実施例１
２４２．４ｇの脱イオン水（ａ）をアンカーミキサーが装着された２リットルの撹拌反応器に入れ、５０℃まで加熱した。３４．３３ｇのポリオキシエチレントリグリセリド（乳化剤アトラスＧ−１３００、ＩＣＩ社）と１５．６７ｇのオキシエチル化されたトリデシルアルコール（乳化剤レネックス３６、ＩＣＩ社）とよりなる８０℃まで加熱された乳化剤混合物（ｃ）を反応器に添加すると共に、１０００ｒｅｖ／１分間の撹拌器速度にて１５分間撹拌した。この混合物を２３℃まで冷却し、２．０ｇの殺黴剤（ｄ）（プレベントールＤ２、バイエルＡＧ社、ドイツ国）をこれに添加した。約５０重量％の式（ＩＩＩａ）に対応する化合物と５０重量％のその高級縮合物とよりなる７５重量％のシロキサン混合物（ｂ）および２５重量％のｎ−ブタノール（ｄ）の溶液１０００．０ｇを撹拌しながら混合物に滴下し、撹拌を３０分間続けた。次いで７０５．６ｇの水を滴下すると共に、撹拌をさらに３０分間にわたり続けた。次いで得られる懸濁物をジェット分散器により２００バールの全圧力下で１操作にて乳化させた。得られた生成物は微細な懸濁物であって、６ヶ月以上にわたり安定であると共に４０．１％の固形物含有量と０．３７μｍの平均粒子寸法とを有した。